(57)【特許請求の範囲】
【請求項１】
１対の部材が溶接により接合されて構成された溶接継手構造材において、一方の前記部材の接合部はそれに続く部分よりも厚く形成されており、前記厚い部分の先端面は、前記部材の厚さ方向に傾斜していて、この厚い部分を他方の部材に溶接することにより接合されていることを特徴とする溶接継手構造材。
【請求項２】
１対の部材が溶接により接合されて構成された溶接継手構造材において、一方の前記部材の接合部はそれに続く部分よりも厚く形成されており、この厚い部分を重ね隅肉溶接により他方の部材に溶接することにより接合されていることを特徴とする溶接継手構造材。
【請求項３】
前記部材はアルミニウム又はアルミニウム合金からなることを特徴とする請求項１又は２に記載の溶接継手構造材。
【請求項４】
前記部材は押出形材であることを特徴とする請求項１又は２に記載の溶接継手構造材。
【請求項５】
前記厚い部分の厚さは、それに続く部分の厚さをｔとすると、１．４ｔ乃至２ｔであることを特徴とする請求項１乃至４のいずれか１項に記載の溶接継手構造材。
【請求項６】
前記先端面は、厚い部分の底面に垂直の方向に対し、１０乃至４５°の角度をなして傾斜していることを特徴とする請求項１に記載の溶接継手構造材。
【発明の詳細な説明】
【０００１】
【発明の属する技術分野】
本発明はアルミニウム又はアルミニウム合金等の金属部材を溶接して得られた継手部を有する溶接継手構造材に関し、特に、鉄道車輌及び船舶等の構造材として好適の溶接継手構造材に関する。
【０００２】
【従来の技術】
金属部材、例えば、鋼材及びアルミニウム材（アルミニウム又はアルミニウム合金）等は、圧延により所定の形状に成形されたものと、鋳造材、鍛造材及び押出材のようにある程度の任意な形状をもった製作されたものとがある。そして、これらは、切断及び塑性加工工程を経て部材になり、これらの部材は溶接により接合されて構造物となる。
【０００３】
この場合に、部材１，２は、図９（ａ）に示す重ねすみ肉溶接、図９（ｂ）に示す突き合わせ溶接、図９（ｃ）に示すすみ肉溶接等により継手部分が溶接され、設計上必要な溶接部寸法を満足する形状の溶接金属を得ることにより、溶接継手構造材として完成される。
【０００４】
【発明が解決しようとする課題】
しかしながら、従来の溶接継手構造材においては、以下に示す問題点がある。即ち、部材は全ての位置で所要の溶接部寸法が得られればよいのであるが、実際には素材の曲がり、切断端面の不均一又は継手部の位置設定の不良等、及びこれらによる溶接条件の変動によって、溶接部の寸法を一定に保つことが困難であり、これに起因して継手強度が低下してしまう。
【０００５】
例えば、図１０（ａ）に示すように、突合せ溶接の場合に、図１９（ｂ）に示すように、部材１と部材２とが突合せ方向に垂直の方向にずれていると、所定の溶接金属の厚さを確保できず、構造材としては溶接部の厚さに相当する強度しか得られず、溶接部で破断するという問題点がある。
【０００６】
また、図１１（ａ）に示すように、重ねすみ肉溶接の場合に、図１１（ｂ）に示すように、部材１と部材２とが離れてしまうと、溶接金属の厚さ（のど厚）が部材１の厚さの６０乃至８０％程度しかないことが多く、溶接継手の強度が母材よりも低くなる。このため、この場合も溶接部で破断するという問題点がある。
【０００７】
本発明はかかる問題点に鑑みてなされたものであって、素材の曲がり、切断端面の不均一又は継手部の位置設定の不良等、及びこれらによる溶接条件の変動が生じても、十分に高い継手強度を得ることができる溶接継手構造材を提供することを目的とする。
【０００８】
【課題を解決するための手段】
本発明に係る溶接継手構造材は、１対の部材が溶接により接合されて構成された溶接継手構造材において、一方の前記部材の接合部はそれに続く部分よりも厚く形成されており、前記厚い部分の先端面は、部材の厚さ方向に傾斜していて、この厚い部分を他方の部材に溶接することにより接合されていることを特徴とする。
また、本発明に係る他の溶接継手構造材は、１対の部材が溶接により接合されて構成された溶接継手構造材において、一方の前記部材の接合部はそれに続く部分よりも厚く形成されており、この厚い部分を重ね隅肉溶接により他方の部材に溶接することにより接合されていることを特徴とする。
【０００９】
この溶接継手構造材において、前記部材はアルミニウム又はアルミニウム合金からなるものとすることができ、特に、前記部材は押出形材であることが好ましい。
【００１０】
また、前記厚い部分の厚さは、それに続く部分の厚さをｔとすると、１．４ｔ乃至２ｔであることが好ましい。更に、前記厚い部分の先端面は、部材の厚さ方向に傾斜していることが好ましく、この傾斜角度は、厚い部分の底面に垂直の方向に対し、１０乃至４５°の角度をなすものである。そして、前記部材は重ねすみ肉溶接により溶接することができる。
【００１１】
本発明においては、接合端部（厚い部分）の厚さを、定常部（それに続く部分）に比して厚くしたので、すみ肉溶接においても十分な脚長が得られ、溶接寸法がこの端部の厚さの７０％程度であっても、定常部と同等の寸法となり、継手全体としては母材なみの強度が得られる。
【００１２】
また、端部に傾斜面を設けることにより、ルート部の溶け込みが確実にえられ、更に、継手強度が不足することがない。更にまた、継手に相当する端部のみ厚肉化するため、全体の板厚を厚くする必要がなく、重量が増大することが防止される。
【００１３】
この接合端部のみ厚肉化するためには、板材を機械加工してもよいし、鍛造、鋳造又は押出加工により、端部のみ予め厚肉化しておいてもよい。アルミニウム又はアルミニウム合金は、押出加工が容易であるので、この押出加工を利用すれば、その突合せ端部を厚肉化加工しやすい。
【００１４】
しかし、鋼材においても、熱処理により高強度化された材料は、溶接熱影響部が軟化するため、本発明のように端部を厚肉化して溶接する技術が有効である。
【００１５】
【発明の実施の形態】
以下、添付の図面を参照して本発明の実施例について具体的に説明する。図１は本発明の第１参考例に係る溶接継手構造材を示す断面図である。本参考例は本発明を突合せ溶接に適用したものである。この図１に示すように、部材１及び２は夫々その突合せ端部にそれに続く部分よりも厚い厚肉部３，４が形成されている。この厚肉部３，４は溶接接合される部分であり、この厚肉部３，４に続く部分は、通常の部材１，２として要求される厚さを有する。
【００１６】
このように、部材１，２はその接合端部が厚い形状を有しているので、それを突合せ溶接した場合に、部材１，２の突合せ端部の位置が上下にずれていても、両者間には、母材部分（定常部）の厚さよりも十分に厚い溶接金属を形成することができ、十分に高い継手強度を得ることができる。
【００１７】
次に、図２を参照して本発明を重ねすみ肉溶接に適用した参考例について説明する。本参考例においては、一方の部材１の接合部の下面は下方に突出し、厚肉部５が形成されており、これにより、接合部がこの接合部に続く部分よりも厚くなっている。他方の部材２は従来と同様に一定の厚さを有している。
【００１８】
本参考例においても、部材１と部材２との間の位置がずれていても、十分に長い脚長を得ることができ、高い継手強度を得ることができる。この場合に、部材１は定常部の厚さをｔとしたときに、厚肉部５の厚さＴは１，４ｔ乃至２ｔであることが好ましい。これは、図３に示すように、この厚肉部５と部材２の接合端部との間で重ねすみ肉溶接し、溶接金属６が形成された場合に、溶接線と溶接金属表面との間の最短距離ｘは、この溶接金属６の断面形状が斜辺の長さがＴの２等辺直角三角形であると仮定すると、ｘ＝Ｔ／２0.5となる。この溶接金属６の最短距離が母材（定常部）の厚さｔか、それよりも長い場合に、溶接金属６の部分の強度が定常部の強度と同等以上になると推定される。そこで、ｘ＝Ｔ／２0.5≧ｔとすると、Ｔ≧２0.5×ｔ＝１．４ｔとなる。一方、Ｔが２ｔを超えると、溶接金属６の部分が過剰になり、重量の不要な増大をもたらす。従って、２ｔ≧Ｔ≧１．４ｔとすることが好ましい。
【００１９】
次に、図４を参照して、本発明の第１実施例について説明する。本実施例においては、部材１がその接合端部に厚肉部７を有し、この厚肉部７と部材２とを接合する場合に、厚肉部７はその先端面が傾斜して傾斜面８を構成している。この傾斜面８は部材１と部材２との重ね合わせ面に垂直の方向に対してθの角度をなして傾斜している。この傾斜角度θは１０乃至４５°である。
【００２０】
このように、厚い部分の先端面が傾斜していることにより、部材１と部材２とをすみ肉溶接した場合に、溶接金属を肉盛しやすくなり、継手強度が更に向上する。この先端の傾斜面８は、厚肉部７の形成加工と同時に形成してもよいし、また厚肉部７を形成した後、別工程でこの傾斜面８を形成してもよい。
【００２１】
なお、参考例として、例えば、図５に示すように、部材１の厚肉部９は部材１と部材２との重ね合わせ面から反対方向に突出するものであってもよい。また、図６に示すように、部材１の厚肉部１０が部材２との重ね合わせ面側とその反対側との双方に突出するものであってもよい。
【００２２】
更に、本発明の他の実施例として、図７に示すように、部材１の突出部１１の先端面が一部が垂直であり、他部が傾斜したものであってもよい。また、図８に示すように、部材１の厚肉部１２の先端面が円弧を描いて全体的に傾斜したものであってもよい。
【００２３】
更にまた、溶接方法自体は、ＭＩＧ溶接の外、ＴＩＧ溶接、プラズマアーク溶接、又はレーザ溶接等種々の方法を採用することができる。
【００２４】
【実施例】
以下、本発明の実施例についてその比較例と比較してその継手部の強度を比較した結果について説明する。
【００２５】
（１）第１参考例
本参考例は、図１に示す形状の部材１，２を接合した場合のものであり、比較例として、図９（ｂ）又は図１０（ａ）に示すように従来の突合せ溶接により溶接した。ＪＩＳ  Ｈ  ４０００に規定されたＡ５０８３−０材を使用し、定常部の厚さを３ｍｍとし、接合端部（厚肉部３，４）の厚さを種々設定した。また、溶接ワイヤとしてＪＩＳ  Ｚ３２３２に規定されたＡ５１８３ＷＹ、直径１．２ｍｍを使用し、ＭＩＧ溶接による突き合わせ溶接をおこなった。
【００２６】
溶接後、引張り試験を各２本ずつおこない、その破断強度を測定すると共に、破断位置を確認し、更に母材の強度に対する破断強度の比として継手効率を算出した。
【００２７】
【表１】
0003942132.tif 000002
【００２８】
この表１に示すように、木発明の参考例では全数が母材破断となり、継手効率が１００％であるのに対し、比較例ではいずれの溶接条件においても溶接金属で破断となり、破断強度の値にバラツキがあり、比較例は継手効率が５８〜８７％と低い。
【００２９】
（２）第２参考例
本参考例は、図２に示す重ねすみ肉溶接である。比較例は、図９（ａ）又は図１１（ａ）に示す方法により重ねすみ肉溶接した。ＪＩＳ  Ｈ  ４１００に規定されたアルミニウム又はアルミニウム合金押出形材Ａ６０６３−Ｔ６材を使用し、定常部の厚さを３ｍｍとし、端部の厚さを種々設定した材料を用意し、溶接ワイヤとしてＪＩＳ  Ｚ  ３２８２に規定されたＡ５３５６ＷＹ、直径１．２ｍｍのワイヤを使用し、ＭＩＧ溶接による同種の素材との間で重ねすみ肉溶接をおこなった。
【００３０】
溶接後引張り試験を各２本ずつおこない、継手強度を測定すると共に、破断位置を確認し、更に破断強度と母材の強度との比として継手効率を算出した。その結果を下記表２及び３に示す。
【００３１】
【表２】
0003942132.tif 000003
【００３２】
【表３】
0003942132.tif 000004
【００３３】
この表２、３に示すように、熱処理型のＡｌ−Ｍｇ−Ｓｉ系合金である６０６３−Ｔ６材においては、溶接熱により母材の熱影響部が軟化するが、本参考例においてはほぼ母材で破断し、その継手効率は５０％以上であった。一方、比較例においてはいずれの条件においても溶接金属で破断しており、その継手効率は４９％以下であり、本発明の場合より継手効率が低い。
【００３４】
（３）第１実施例
本実施例は、図４に示すものであり、比較例は第２参考例と同様に図９（ａ）、図１１（ａ）に示すものである。第２参考例と同様に、ＪＩＳ Ｈ ４１００ に規定された アルミニウムおよびアルミニウム合金押出形材Ａ６０６３−Ｔ６材を使用して定常部の厚さを３ｍｍ、端部の厚さを種々設定した材料を用意し、溶接ワイヤとしてＪＩＳ Ｚ ３２３２に規定されたＡ５３５６ＷＹ直径１．２ｍｍを使用し、ＭＩＧ溶接による同種の素材との間で重ねすみ肉溶接をおこなった。本実施例においては、先端面に種々の角度で傾斜を付けて試験をおこなった。また、ワイヤ狙い位置はルート部を中心に１ｍｍ程度変化させてワイヤのずれに対する余裕の程度を調査した。
【００３５】
溶接後引張り試験を各２本ずつおこない、継手強度を測定すると共に、破断位置を確認し、更に母材の強度との比を継手効率として計算した。下記表４及び表５はその結果を示す。
【００３６】
【表４】
0003942132.tif 000005
【００３７】
【表５】
0003942132.tif 000006
【００３８】
この表４，５に示すように、厚肉部の先端面に傾斜をつけると、ワイヤ狙い位置が多少ずれてもほとんどが母材破断となり、継手効率も高い。また、傾斜角度θが１０°乃至４５°の場合に、高い継手強度が得られており、従って、傾斜角度θは１０°乃至４５°とすることが好ましい。これ以外の傾斜角度においても本発明の効果を奏するが、ワイヤ狙い位置の極端なずれにも対処するためにはテーパ角度は上記範囲が望ましい。
【００３９】
【発明の効果】
以上説明したように、本発明によれば、素材の曲がり、切断端面の不均一又は継手部の位置設定の不良等が生じたり、これらによる溶接条件の変動が生じても、余裕の程度が大きく、上記変動を吸収して十分に高い継手強度を得ることができる。このため、本発明は、鉄道車両及び船舶はじめ各種の溶接構造物の製造に多大の貢献をなす。
【図面の簡単な説明】
【図１】  本発明の第１参考例を示す図である。
【図２】  本発明の第２参考例を示す図である。
【図３】  第２参考例の数値既定条件を説明する図である。
【図４】  本発明の第１実施例を示す図である。
【図５】  本発明の参考例を示す図である。
【図６】  本発明の参考例を示す図である。
【図７】  本発明の他の実施例を示す図である。
【図８】  本発明の更に他の実施例を示す図である。
【図９】  従来の（ａ）重ねすみ肉溶接方法、（ｂ）突合せ溶接方法、（ｃ）すみ肉溶接方法を示す図である。
【図１０】  従来の突合せ溶接方法の欠点を示す図である。
【図１１】  従来の重ねすみ肉溶接方法の欠点を示す図である。
【符号の説明】
１，２：部材
３，４，５，７，９，１０，１１，１２：厚肉部
８：傾斜面
【図１】
0003942132.tif 000007
【図２】
0003942132.tif 000008
【図３】
0003942132.tif 000009
【図４】
0003942132.tif 000010
【図５】
0003942132.tif 000011
【図６】
0003942132.tif 000012
【図７】
0003942132.tif 000013
【図８】
0003942132.tif 000014
【図９】
0003942132.tif 000015
【図１０】
0003942132.tif 000016
【図１１】
0003942132.tif 000017